(57)【要約】      （修正有）【課題】ポリ乳酸・ポリアミド芯鞘複合糸を用いることにより、染色性、耐久性に良好、カーボンニュートラル特性を持った地球環境型のカバリング弾性糸およびそれを用いたレッグニット、ストッキングを提供する。【解決手段】芯糸が弾性繊維、巻糸の一部が芯鞘複合繊維を用いるカバリング弾性糸において、芯成分がポリアミド、鞘成分がポリ乳酸の芯鞘複合繊維であり、芯鞘複合比が３０／７０〜６０／４０重量％、鞘成分が繊維外周表面を覆っているカバリング弾性糸。【選択図】図１
2009215679.tif 000002
【特許請求の範囲】
【請求項１】
芯糸が弾性糸、巻糸の一部が芯鞘複合糸であるカバリング弾性糸において、芯鞘複合糸の芯成分がポリアミド、鞘成分がポリ乳酸であり、芯鞘複合比（芯成分（重量％）／鞘成分（重量％））が３０／７０〜６０／４０であり、かつ鞘成分が糸外周表面を覆っていることを特徴とするカバリング弾性糸。
【請求項２】
巻糸が全て芯鞘複合糸であることを特徴とする請求項１記載のカバリング弾性糸。
【請求項３】
芯鞘複合糸がフラットヤーンであることを特徴とする請求項１または２記載のカバリング弾性糸。
【請求項４】
芯鞘複合糸が仮撚り加工糸であることを特徴とする請求項１または２記載のカバリング弾性糸。
【請求項５】
芯鞘複合糸が複合加工糸であることを特徴とする請求項１または２記載のカバリング弾性糸。
【請求項６】
請求項１〜５のいずれかに記載のカバリング弾性糸を一部に有するレッグニット。
【請求項７】
請求項１〜５のいずれかに記載のカバリング弾性糸をレッグ部および／またはパンティ部の一部に有するストッキング。
【発明の詳細な説明】
【技術分野】
【０００１】
本発明はポリ乳酸単独糸使いのカバリング弾性糸の改良に関する。更に詳しくは、ポリ乳酸・ポリアミド芯鞘複合糸を用いることにより、染色性、耐久性が良好であって、カーボンニュートラル特性を持った地球環境型のカバリング弾性糸およびそれを用いたレッグニット、ストッキングに関するものである。
【背景技術】
【０００２】
近年、地球温暖化の問題に関して、京都議定書の発効（２００５年２月）、愛知万博の開催（２００５年）で、政府や企業だけでなく、国民全体が地球環境について考えるようになってきた。そのため、エコ商品が店頭に並び、国民の認知度は高まってきている。このような状況の中、非石油原料である新しいプラスチック材料としてポリ乳酸樹脂が注目を浴びている。ポリ乳酸樹脂は、植物であるとうもろこしを原料として製造されるため、地球上の二酸化炭素を増やさないカーボンニュートラルの特性をもっており環境対応型樹脂として使用量が増加している。ポリ乳酸樹脂は、融点が１７５℃と比較的高く、溶融成形可能であり、土木、建築、自動車、インテリア用途など非衣料用分野で用途が広がっている。しかしながら、衣料用分野においては、染色に関わる問題を抱えており商品化が難しかった。例えばポリエステルの一般的染色方法で染色を行った場合、染色温度１２０〜１３０℃の加圧下で織編物を染色すると、加水分解反応が進み織編物の機械的特性が低下する問題を抱えている。また、一般的にレッグニット製品はポリアミドをメインに使用しているため、染色は酸性染料又は反応染料を用い、染色温度は９５℃×６０分程度で行われる。ポリ乳酸は分散染料で染色するため、９５℃×６０分程度で染色すると、機械的特性の低下はないが、染まらないため発色性、染色堅牢度に劣る問題を抱えている。
【０００３】
特許文献１には、ポリ乳酸長繊維を用いたストッキングが提案されている。しかしながら、上記問題改善が必要であり、商品化には至っていない。
【０００４】
特許文献２には、ポリ乳酸・ポリアミド芯鞘複合糸のポリ乳酸を溶出することにより得られる高中空繊維布帛が提案されている。当時は、エコ商品に対する認知度が低く、ポリ乳酸がアルカリに対する加水分解速度が早いことに着目し開発を進めていた。従って、特許文献２の基本技術思想としては、高中空形成が主たる思想であり、それから得られるものの特徴は、軽量、保温が主となるものであった。
【特許文献１】特開平７−３０５２０３号公報（特許請求の範囲）
【特許文献２】特開２００４−３００６５５号公報（特許請求の範囲）
【発明の開示】
【発明が解決しようとする課題】
【０００５】
本発明の目的は、上述したような従来の問題を解決し、ポリ乳酸・ポリアミド芯鞘複合糸を用いることにより、染色性、耐久性に良好、カーボンニュートラル特性を持った地球環境型のカバリング弾性糸およびそれを用いたレッグニット、ストッキングを提供せんとするものである。
【課題を解決するための手段】
【０００６】
上述した目的は、以下の通りとすることにより達成される。
（１）芯糸が弾性糸、巻糸の一部が芯鞘複合糸であるカバリング弾性糸において、芯鞘複合糸の芯成分がポリアミド、鞘成分がポリ乳酸であり、芯鞘複合比（芯成分（重量％）／鞘成分（重量％））が３０／７０〜６０／４０であり、かつ鞘成分が糸外周表面を覆っていることを特徴とするカバリング弾性糸。
（２）巻糸が全て芯鞘複合糸であることを特徴とする上記（１）記載のカバリング弾性糸。
（３）芯鞘複合糸がフラットヤーンであることを特徴とする上記（１）または（２）記載のカバリング弾性糸。
（４）芯鞘複合糸が仮撚り加工糸であることを特徴とする上記（１）または（２）記載のカバリング弾性糸。
（５）芯鞘複合糸が複合加工糸であることを特徴とする上記（１）または（２）記載のカバリング弾性糸。
（６）上記（１）〜（５）のいずれかに記載のカバリング弾性糸を一部に有するレッグニット。
（７）上記（１）〜（５）のいずれかに記載のカバリング弾性糸をレッグ部および／またはパンティ部の一部に有するストッキング。
【発明の効果】
【０００７】
本発明によれば、ポリ乳酸・ポリアミド芯鞘複合糸を用いることにより、染色性、耐久性に良好、カーボンニュートラル特性を持った地球環境型のカバリング弾性糸およびそれを用いたレッグニット、ストッキングを得ることができる。
【発明を実施するための最良の形態】
【０００８】
以下、本発明をさらに詳細に説明する。
【０００９】
本発明のカバリング弾性糸を構成する巻糸は、芯鞘複合糸であることが必要である。その芯成分を形成する熱可塑性樹脂がポリ乳酸からなり、鞘成分形成する熱可塑性樹脂がポリアミドよりなる。また、本発明の芯鞘複合糸は鞘成分が繊維外周表面を覆っていることが必要である。鞘成分が繊維外周表面を覆っているとは、芯成分が繊維表面に露出していないことをいい、好ましくは、鞘成分が繊維表面を完全に覆っていることをいう。芯成分のポリ乳酸が繊維表面に露出したいわゆるＣ型断面などでは、製糸工程において、糸道ガイドが擦過などにより芯成分と鞘成分が割れて糸切れの原因となったり、整経、製織、編成などの後工程においても同様に芯成分と鞘成分が割れて毛羽の原因となるため適さない。また、ポリアミドに一般的に使用される酸性染料で染色した場合、ポリ乳酸は染色されないため、製品とした場合に均一な染色編地とならず、ポリ乳酸が繊維表面に露出した部分にキラツキ等発生し審美性にかけるものとなってしまう。
【００１０】
また、本発明で用いる芯鞘複合糸は、芯成分としてポリ乳酸が存在することが重要である。ポリアミド高中空繊維をカバリング弾性糸の巻糸として使用すると、ポリアミド高中空繊維製造過程において、芯糸である弾性糸によってはアルカリに対する耐薬品性に問題がある。アルカリによる劣化を防ぐため製造工程におけるアルカリ濃度を低くする必要があり、そのため長時間を要することなる。
【００１１】
芯鞘複合糸の芯鞘複合比（芯成分（重量％）／鞘成分（重量％））は３０／７０〜６０／４０重量％である必要がある。芯成分が３０重量％未満であると、バイオマスプラスチック度（原材料，製品に含まれるバイオマスプラスチック組成中のバイオマス由来成分の全体量に対する割合（重量％））が低いため、カバリング弾性糸とした場合、ポリ乳酸成分の混率が低下し、環境貢献度が低くなる。また、芯成分が６０重量％を超えると製糸性が不安定になるとともに、整経、製織、編成などの後工程においても芯成分と鞘成分が割れて毛羽の原因となり、製品とした場合、着用を繰り返していくと芯成分と鞘成分が割れて鞘成分の染色されていないポリ乳酸が露出し、部分的にキラツキ等が発生し、審美性に欠けるものとなる。好ましくは芯鞘複合比（芯成分（重量％）／鞘成分（重量％））が３５／６５〜５５／４５重量％である。
【００１２】
本発明で使用するポリ乳酸とは、乳酸やラクチド等の乳酸のオリゴマーを重合したものであり、Ｌ体またはＤ体の光学純度は９０％以上であると、融点が高く好ましい態様である。また、ポリ乳酸の性質を損なわない範囲で、乳酸以外の成分を共重合していても、ポリ乳酸以外のポリマーや粒子、難燃剤、帯電防止剤、艶消し剤などの添加物を含有していてもよい。ただし、バイオマス利用、生分解性の観点から、ポリマーとしての乳酸モノマーは５０重量％以上とすることが好ましい。乳酸モノマーは好ましくは７５重量％以上、より好ましくは９６重量％以上である。ポリ乳酸の重量平均分子量は５万〜５０万であると、力学特性と製糸性のバランスが良い。ポリ乳酸の分子量は、より好ましくは重量平均分子量で１０万〜３５万である。
【００１３】
また、ポリ乳酸には、酸化防止剤が０．０１〜１重量％含有されていることが好ましい。ポリ乳酸は鞘成分に用いられる一般的なポリアミドと比較して耐熱性が低く、複合糸のように両ポリマーを同温度条件で紡糸する必要がある場合には、ポリ乳酸の方が熱劣化が進みやすく、生産性の悪化を招きやすい。そこで、ポリ乳酸に酸化防止剤を少量含有させることにより、ポリ乳酸の熱劣化を抑制し、より厳しい温度条件での溶融紡糸に耐え得ることになる。ここで、酸化防止剤の含有量はポリ乳酸１００重量部に対し０．０１〜１重量部であることが好ましい。０．０１重量％部未満であると添加量が少なすぎて充分な熱劣化抑制効果が得られない。また、１重量部を超えると、紡糸フィルターの詰まりを引き起こすなど生産性が悪化することがある。好ましくは０．０２〜０．５重量部である。酸化防止剤の種類に関して特に制限はなく、一般公知のものを使用することができる。一例を挙げるとヒンダードフェノール系、ホスファイト系、硫黄系、リン系、あるいはこれらを複合したものなどによる酸化防止剤である。
【００１４】
酸化防止剤を含有せしめる方法としては、ポリ乳酸チップへ酸化防止剤をブレンドし溶融する方法、ポリ乳酸チップへ高濃度の酸化防止剤を含有するマスタペレットをブレンドし溶融する方法、溶融状態のポリ乳酸へ酸化防止剤を添加し混練する方法、ポリ乳酸の重合前あるいは重合中の段階で原料あるいは反応系へ酸化防止剤を添加する方法などが挙げられるが、両者が均一に混ざればいかなる方法でも良い。
【００１５】
本発明で使用するポリアミドとは、いわゆる炭化水素基が主鎖にアミド結合を介して連結された高分子量体であって、好ましくは、染色性、洗濯堅牢度、機械特性に優れる点から、主としてポリカプロアミド、もしくはポリヘキサメチレンアジパミドからなるポリアミドである。ここでいう主としてとは、ポリカプロアミドではポリカプロアミドを構成するε−カプロラクタム単位とし、ポリヘキサメチレンアジパミドではポリヘキサメチレンアジパミドを構成するヘキサメチレンジアンモニウムアジペート単位として８０モル％以上であることをいい、さらに好ましくは９０モル％以上である。その他の成分としては、特に制限されないが、例えば、ポリドデカノアミド、ポリヘキサメチレンアゼラミド、ポリヘキサメチレンセバカミド、ポリヘキサメチレンドデカノアミド、ポリメタキシリレンアジパミド、ポリヘキサメチレンテレフタラミド、ポリヘキサメチレンイソフタラミド等を構成するモノマーである、アミノカルボン酸、ジカルボン酸、ジアミンなどの単位が挙げられる。特に、溶融紡糸可能であるポリ乳酸樹脂は、一般的に融点が１７５℃であることから、比較的融点の近い、ポリカプロアミドがさらに好ましい。
【００１６】
さらに必要に応じて酸化チタン等の白色顔料、光安定剤、熱安定剤、酸化防止剤、帯電防止剤、末端基調節剤、染色性向上剤等が添加されていてもよい。また、紫外線吸収や接触冷感の付与のため、有機材料や無機粒子の添加を行うことはできる。添加する無機粒子の糸中の平均粒子径を１μｍ以下とすることが適切である。
【００１７】
本発明のカバリング弾性糸を構成する巻糸の芯鞘複合糸を製造する方法は、特に限定されるものではないが、それ自体は一般的な複合紡糸法（溶融紡糸）により製造することができる。また芯鞘複合繊維断面は、芯成分が露出していなければ、同心円、偏心、異形（芯成分）丸型（鞘成分）、異形（芯成分、鞘成分）など紡糸口金の吐出形状により任意に設定できる。また、溶融紡糸による製造方法について、二工程法（未延伸糸を一旦巻き取った後に延伸する方法）で得られるものよりも、一工程である高速紡糸法（紡糸速度を４０００ｍ／分以上のように高速として実質的に延伸工程を省略する方法、ＰＯＹの製造）、高速紡糸延伸法（紡糸−延伸工程を連続して行う方法）により得られたものの方が、製糸工程におけるエネルギー消費量が少ないため、地球規模での環境問題に配慮して好ましいといえる。
【００１８】
例えば、同心円芯鞘複合糸の場合、ポリ乳酸（２００〜２４０℃）とポリアミド（２４０〜３００℃）を別々に溶融し、所定の複合比（重量％）に計量されて紡糸パックへ流入し、紡糸口金により合流、同心円芯鞘複合断面に形成されて紡糸口金より吐出される。紡糸口金から吐出された同心円芯鞘複合繊維は、冷却、固化され、交絡処理、油剤が付与された後、１０００〜５０００ｍ／分で引き取られ、ＰＯＹの場合は実質的に延伸なしで巻き取り、延伸糸の場合は、伸度が３５〜６５％の範囲となるように適宜延伸倍率を設定して延伸を行い、巻き取ることにより製造される。
【００１９】
なお、伸度は、ＪＩＳ  Ｌ  １０１３−１９９９  ７．５引張強さ及び伸び率に準じて測定を行った。試験条件としては、試験機の種類としては定速緊張形、つかみ間隔５０ｃｍにて行った。
【００２０】
また、芯鞘複合糸の形態は特に限定するものではないが、フラットヤーン、仮撚加工糸、複合加工糸が好ましく用いられる。フラットヤーンとは、合成繊維のなかで加工が施されていない長繊維であり、繊維は屈曲していない状態の糸である。
【００２１】
仮撚加工糸とは、直線的なフィラメントに平面的もしくは立体的な捲縮をを与える加工が施され、大きな伸縮性と嵩高性を持たせた糸である。その製造方法は特に限定するものではないが、一般的な仮撚加工法により製造することができる。例えば、仮撚り加工糸の場合、２対のローラー間にヒーターと仮撚りスピンドルを設置し、ポリアミドフィラメントを連続的に加撚、熱固定、解撚を行うことにより、伸縮性の良好で不規則な三次元構造を発生させ巻き取り製造される。加撚機構は特に限定はなく、中空スピナー方式、摩擦直撚方式（３軸外接方式、内接円筒方式）、ベルトニップ方式などがある。
【００２２】
複合加工糸とは、２種類又は２品種以上の繊維（長繊維、短繊維）をインターレース、同時仮撚り、合撚等公知の複合加工法で、異種の素材、品種を混繊させた糸である。その製造方法は特に限定されるものではないが、２本以上のフィラメント糸条からなる構造嵩高加工糸において、少なくとも１本のフィラメント糸条が、芯鞘複合糸を使用する他は、それ自体は一般的な複合加工法により製造することができる。
【００２３】
例えば、タスラン加工糸の場合、２本のフィラメントを別々のフィードローラーから異なった速度で供給し、空気乱流加工を施し糸軸方向にループやたるみを発生させ巻き取り製造される。上記芯鞘複合糸を用いた構造嵩高加工糸を構成するに際し、芯鞘複合糸は２本以上使用してもよいし、１本使用してもよい。また、芯鞘複合糸を鞘としても芯としてもよい。また、少なくとも１本は芯鞘複合糸を使用するのであれば、相手糸は特に芯鞘複合糸に限定されるものでなく、天然繊維（綿、ウール）、化学繊維（ポリアミドフィラメント、ポリエステルフィラメント、ポリ乳酸フィラメント、トリメチレンテレフタレートフィラメント、ポリブチレンテレフタレートフィラメント、アクリル）、さらには、化学繊維フィラメントの繊維断面形状がＹ型、Ｔ型、中空、扁平、十字と異形断面化してもよい。
【００２４】
本発明のカバリング弾性糸を構成する巻糸は、巻糸の一部が芯鞘複合糸であることが必要であり、全てが芯鞘複合糸であることが好ましい。例えばカバリング弾性糸が、ダブルカバリング弾性糸の場合、下巻糸または上巻糸に芯鞘複合繊維を用いることが好ましい。シングルカバリング弾性糸の場合、巻糸が、上述した２素材からなる複合加工糸を用いることが好ましい。さらに好ましくは、ダブルカバリング弾性糸の下巻糸および上巻糸、シングルカバリング弾性糸の巻糸が芯鞘複合糸であるとよい。この芯鞘複合繊維は、環境貢献度の面から、芯鞘複合糸の混率が高い程好ましく、芯成分であるポリ乳酸はアルカリ加水分解を目的とした溶出処理することなしで、含有した状態であることがより好ましい。
【００２５】
本発明のカバリング弾性糸を構成する芯糸は、弾性繊維であることが必要である。弾性繊維の一例を挙げると、ウレタン系エラストマー、ポリアミド系エラストマー、ポリエステル系エラストマー、オレフィン系エラストマー、天然ゴム系繊維、合成ゴム系繊維等が用いられ、弾性特性や熱セット性、耐久性等により適宜選択すればよい。中でも上記特性から好ましいのは、ウレタン系エラストマー及びアミド系エラストマーである。
【００２６】
また本発明のカバリング弾性糸は着用時の快適性（例えば、締め付け圧、触感、風合い）を考慮すると、レッグニット製品、例えばストッキング類、タイツ、パンティストッキング類を製造する場合には、芯糸として使用する弾性繊維としてウレタン系エラストマー、オレフィン系エラストマーを用いることが好ましい。ストッキング類、タイツ、パンティストッキング類は、カバリング弾性糸が製品に占める割合が非常に高く、弾性繊維の特性がそのまま着用時の快適性に繋がるためである。着用時の快適性に必要な弾性繊維の特性は、伸長特性ではなく、一定に伸長させた後の回復応力特性が重要となる。例えば３００％伸長回復の伸長応力ヒステリシス曲線を描いた場合、特に３００％から２５０％に回復するときの応力低下が３〜３０％の範囲内の少ない弾性繊維を選択することが好ましい。応力低下が大きい場合（例えば応力低下が３０％を超える場合）は、着用した後にずり落ちや、着用時に引っ張った際に製品形態が変形して好ましい締め付け圧が得られないことがある。また、弾性繊維の繊度についてについても同様で、任意の締め付け圧を得るための繊度を選択する必要があり、ストッキング類、タイツ、パンティストッキング類のレッグ部は、１０〜５０デシテックスが好ましく、バンド部は９０〜１５５デシテックス、タイツ、パンティストッキング類のパンティ部は３０〜１００デシテックスが好ましい。
【００２７】
また、本発明で用いる芯鞘複合糸は、芯成分としてポリ乳酸が存在することが重要である。本発明の目的である地球環境型のカバリング弾性糸とするためである。すなわち、アルカリ減量加工は、薬品の処理の問題など廃棄の問題が残るため好ましくない。
【００２８】
また、弾性繊維を製造する方法は、特に限定するものではないが、一般的な乾式紡糸、溶融紡糸により製造することができる。例えばウレタン系エラストマーの場合、繊維の百科事典（丸善発行、平成１４年）ｐ６６１  「スパンデックス」に記載のとおりである。
【００２９】
本発明のカバリング弾性糸を製造する方法は、特に限定されるものではないが、上述したように少なくとも芯鞘複合繊維を使用する他は、それ自体は一般的なカバリング加工法により製造することができる。
【００３０】
例えば、ダブルカバリングヤーンの場合、芯糸の弾性繊維を２つのローラー間で２〜４倍に伸長させ、上部と下部の中空ボビンに巻かれた巻糸を上下の回転方向を反対方向にしてトルクを打ち消すようにして二重に巻き付けて製造される。また、シングルカバリングヤーンの場合、中空ボビンに巻かれた巻糸をらせん状に巻き付けて製造される。図１は、本発明で用いるシングルカバリング加工機の一例を示す説明図である。図１において、芯糸となる弾性繊維糸条６は弾性繊維パッケージ１から供給され、２つのフィードローラー２、４の間で伸長させられ、巻糸が巻き付けられたＨボビン３から供給された巻糸７で螺旋状に巻き付けられる。その被覆糸が巻き付けられたカバリング弾性糸条８はカバリング弾性糸パッケージ５に巻き取られる。
【００３１】
弾性繊維の太さ、撚り数、ドラフト（２ローラー間の伸長率）は、弾性繊維の特性や、用途に応じ適宜選択すればよい。例えば、撚り数であれば、５００〜２４００ｔ／ｍ、ドラフトは２．６〜３．５が好ましい。
【００３２】
本発明のレッグニットとは、（「靴下工学」（日本靴下協会発行、１９７９年）ｐ１３  Ｉ−２  くつ下の分類）に記載されるとおり、足袋、くつ下（フットカバー類、ソックス、ストッキング、タイツ）、脚胖（和装用脚胖、スパッツ）に大分類される。
【００３３】
本発明のストッキングとは、（「靴下工学」（日本靴下協会発行、１９７９年）ｐ１２−１８、第２章  くつ下の分類とくつ下各部の名称および寸法）に記載のうち、ストッキング類（身部がソックスよりも著しく長いストッキング類）、タイツ・パンティストッキング類（上部にパンティ部がついたタイツ・パンティストッキング類）を示している。
【００３４】
また、ストッキングを製造する方法は、編機として、通常の靴下編み機を用いることができ、制限はなく、２口あるいは４口給糸の編機を用い、本発明のカバリング弾性糸を供給して編成するという通常の方法で編成すればよい。シングルカバリング糸の場合は、Ｓ方向カバリングのシングルカバリング糸とＺ方向カバリングのシングルカバリング糸とを交互に編む方法が好適である。さらに編機の針本数としてはおおむね３６０〜４７４本が用いられ、針本数が少ないほど、透明性は高くなるが、破裂強さは劣り、針本数が多くなるほど破裂強さは向上するが、透明性は低下する傾向にある。したがって、使用する被覆糸、弾性糸の繊度と狙いとする耐久性、透明性に合わせて選択することができる。一例として被覆糸３３〜１５５デシテックスにて針本数３６０〜４００本、同様に１１〜３３デシテックスの時針本数３８０〜４４０本、特に針本数４００〜４４０本、８〜１１デシテックスの時４４０〜４７４本とすることが好ましい。
【００３５】
さらに編成後の染色やそれに続く後加工、ファイナルセット条件についても公知の方法に従い行えばよく、染料として酸性染料、反応染料を用いることやもちろん色なども限定されるものではない。
【実施例】
【００３６】
以下、実施例をあげて本発明をさらに具体的に説明する。
【００３７】
なお、実施例および比較例における各測定値は、次の方法で得たものである。
【００３８】
Ａ．風合い
検査者（１０人）の触感によって、市販品のレッグニット製品と相対評価した。
◎：良好、○：差異なし、△：やや不良、×：不良。
【００３９】
Ｂ．環境貢献度
日本バイオプラスチック協会が定めるバイオマスプラスチック製品の識別表示制度に従い、バイオマスプラスチック度（原材料，製品に含まれるバイオマスプラスチック組成中のバイオマス由来成分の全体量に対する割合（重量％））で評価した。バイオマスプラスチック度が高い程環境貢献度が高いと言える。尚、バイオマスプラスチック度２５％以上が認定基準である。
【００４０】
Ｃ．発色性
検査者（１０人）の触感によって、市販品のレッグニット製品と相対評価した。
◎：良好、○：差異なし、△：やや不良、×：不良。
【００４１】
Ｄ．耐久性
検査者（１０人）が、１日当たり８時間着用し３日間着用後のレッグニット製品つま先部、足裏部について芯鞘複合糸の単糸切れおよび鞘破れについて観察した結果について、市販品のレッグニット製品と相対評価した。
◎：良好、○：差異なし、△：やや不良、×：不良
【００４２】
Ｅ．ポリアミドの露出の有無
芯鞘複合糸を１本給糸の筒編機で筒編地を作成し、酸性染料（Nylosan Blue N-GFL 167% サンドス社製）、１重量％で染色（９５℃×３０分）を行った。ポリアミド部分が露出していれば、ポリアミド部分が染色される。ポリアミドの露出の有無を次の基準で相対評価した。
有り：染まる、無し×：染まらない（ポリエステルがポリアミドを覆っている状態）
【００４３】
Ｆ．９８％硫酸相対粘度（ηｒ）
（ａ）試料を秤量し、９８重量％濃硫酸に試料濃度（Ｃ）が１ｇ／１００ｍｌとなるように溶解させた。
（ｂ）（ａ）項の溶液をオストワルド粘度計にて２５℃での落下秒数（Ｔ１）を測定した。
（ｃ）試料を溶解していない９８重量％濃硫酸の２５℃での落下秒数（Ｔ２）を（２）項と同様に測定した。
（ｄ）試料の９８％硫酸相対粘度（ηｒ）を下式により算出した。測定温度は２５℃とした。
（ηｒ）＝（Ｔ１／Ｔ２）＋｛１．８９１×（１．０００−Ｃ）｝
【００４４】
Ｇ．ポリ乳酸の重量平均分子量（Ｍｗ）
試料のクロロホルム溶液にＴＨＦ（テトロヒト゛ロフラン）を混合し測定溶液とした。これをWaters社製ゲルパーミテーションクロマトグラフィー（ＧＰＣ）Waters2690を用いて２５℃で測定し、ポリスチレン換算で重量平均分子量を求めた。
【００４５】
＜ポリ乳酸・ポリアミド芯鞘複合糸および仮撚加工糸の製造＞
ポリ乳酸チップ（ＮａｔｕｒｅＷｏｒｋｓ社製  Ｐｏｌｙｌａｃｔｉｄｅ  Ｒｅｓｉｎ  品番６２０１Ｄ、Ｍｗが１４．５万、融点１７５℃）を芯成分とし、ナイロン６チップ（硫酸相対粘度ηｒ：２．６、融点２１５℃）を鞘成分として、それぞれ別々に溶融し、ポリ乳酸／ポリアミドの重量比が２０／８０（PA-1）、３０／７０（PA-2）、４０／６０（PA-3）、５０／５０（PA-4）、６０／４０（PA-5）、７０／３０（PA-6)となるように計量して紡糸口金に導き、ポリ乳酸が芯成分、ナイロン６が鞘成分となるように同心円型に複合した後、４８ヶの丸型の吐出孔を有する紡糸口金から吐出し、一方方向からの冷却風で冷却によって冷却し、繊維油剤（油剤有効成分として脂肪酸エステル、非イオン乳化剤、制電剤を含む）を、１．０重量％塗布する給油を行い、交絡を付与したのち、第１ゴデッドローラー（非加熱ローラー）に引取り、引き続き、第２ゴデッドローラー（加熱ローラー、１７０℃）との間で１．５倍に延伸して、巻き取り速度４０００ｍ／分で巻き取りをおこない、鞘成分が繊維表面を完全に覆っている（図２（ａ））８７デシテックス４８フィラメントのポリ乳酸・ナイロン６芯鞘複合糸条の４．５ｋｇ巻きチーズ状パッケージを得た。
【００４６】
得られたポリ乳酸・ナイロン６芯鞘複合糸条PA-1（比較例１）、PA-2（実施例１）、PA-3（実施例２）、PA-4（実施例３）、PA-5（実施例４）、PA-6（比較例２）を、仮撚機としてＩＶＦ８０５（石川製作所社製）を用いて、加工速度５００ｍ／分、延伸倍率１．１５倍、ヒーター温度１３０℃、Ｄ／Ｙ比１．７（解撚張力／加撚張力＝１．０４）に設定して仮撚り加工を行い、７８デシテックス４８フィラメントのポリアミド・ナイロン６仮撚加工糸を得た。
【００４７】
＜ポリ乳酸糸、および仮撚り加工糸の製造＞
ポリ乳酸ポリマー（ＮａｔｕｒｅＷｏｒｋｓ社製  Ｐｏｌｙｌａｃｔｉｄｅ  Ｒｅｓｉｎ  品番６２０１Ｄ、Ｍｗが１４．５万）チップを、２２０℃で溶融し、紡糸口金に導き、丸型の吐出孔を有する紡糸口金から吐出し、一方向からの冷却風によって冷却し、繊維用油剤を、０．６重量％塗布する給油を行い、交絡を付与したのち、第１ゴデッドローラー（非加熱ローラー）に紡糸速度４５００ｍ／分で引取り、引き続き、第２引取ローラー（非加熱ローラー）を介して、巻き取り、９４デシテックス４８フィラメントのポリ乳酸ＰＯＹ糸条の７．５ｋｇ巻きチーズ状パッケージを得た。
【００４８】
得られたポリ乳酸糸条（比較例３）を、仮撚機としてＩＶＦ８０５（石川製作所社製）を用いて、加工速度５００ｍ／分、延伸倍率１．２倍、ヒーター温度１３０℃、Ｄ／Ｙ比１．７（解撚張力／加撚張力＝１．０４）に設定して仮撚り加工を行い、７８デシテックス４８フィラメントのポリ乳酸仮撚加工糸を得た。
【００４９】
＜ナイロン６糸、および仮撚り加工糸の製造＞
９８％硫酸相対粘度２．７のナイロン６チップを、２６０℃で溶融し、孔径０．２ｍｍ丸型の吐出孔を有する紡糸口金から吐出し、一方向からの冷却風によって冷却し、繊維用油剤を、０．６重量％塗布する給油を行い、交絡を付与をしたのち、第１ゴデッドローラー（非加熱ローラー）介し、実質延伸しないで第２ゴデッドローラー（非加熱ローラー）４５００ｍ／分を介して、巻き取り、９４デシテックス４８フィラメントのナイロン６フィラメントＰＯＹ糸条の７．５ｋｇ巻きチーズ状パッケージを得た。
【００５０】
得られたナイロン６糸条（比較例４）を、仮撚機としてＩＶＦ８０５（石川製作所社製）を用いて、加工速度５００ｍ／分、延伸倍率１．２倍、ヒーター温度１８０℃、Ｄ／Ｙ比１．７（解撚張力／加撚張力＝１．０４）に設定して仮撚り加工を行い、７８デシテックス４８フィラメントのナイロン６仮撚加工糸を得た。
【００５１】
＜ナイロン６６糸、および仮撚り加工糸の製造＞
９８％硫酸相対粘度２．７のナイロン６６チップを、２９０℃で溶融し、孔径０．２ｍｍ丸型の吐出孔を有する紡糸口金から吐出し、一方向からの冷却風によって冷却し、繊維用油剤を、０．６重量％塗布する給油を行い、交絡を付与をしたのち、第１ゴデッドローラー（非加熱ローラー）介し、実質延伸しないで第２ゴデッドローラー（非加熱ローラー）４５００ｍ／分を介して、巻き取り、９４デシテックス４８フィラメントのナイロン６６フィラメントＰＯＹ糸条の７．５ｋｇ巻きチーズ状パッケージを得た。
【００５２】
得られたナイロン６６糸条（比較例５）を、仮撚機としてＩＶＦ８０５（石川製作所社製）を用いて、加工速度５００ｍ／分、延伸倍率１．２倍、ヒーター温度１９０℃、Ｄ／Ｙ比１．７（解撚張力／加撚張力＝１．０４）に設定して仮撚り加工を行い、７８デシテックス４８フィラメントのナイロン６６仮撚加工糸を得た。
【００５３】
（実施例１〜４，比較例１〜５）
得られたポリ乳酸・ポリアミド芯鞘複合糸仮撚加工糸、ポリ乳酸仮撚加工糸、ナイロン６仮撚加工糸、ナイロン６６仮撚加工糸を巻糸として、図１に示すカバリング機で、芯糸としては“ライクラ  Ｔ−１７８Ｃ”２０デシテックス（東レ・デュポン社製、ウレタン弾性糸）を用いて、ドラフト倍率２．９倍、カバリング撚数８００Ｔ／ｍにてＳ撚、Ｚ撚のカバリング糸を作成した。
【００５４】
カバリング糸を用いて永田精機（株）製のスーパー４編機（針数３６０本）で、Ｓ方向シングルカバリング弾性糸とＺ方向シングルカバリング弾性糸とを交互に編機の給糸口に供給し、パンティー部およびレッグ部編地をカバリング弾性糸のみで編成した。このようにして編成されたタイツを、常法どおり、精練・染色（９８℃×２０分）、柔軟剤付与、足型セット（スチームセット、１１０℃×６０ｓｅｃ）してタイツを仕上げた。ただし、酢酸を用いてｐＨを５に調整した上で酸性染料（三井東圧染料社製  Ｍｉｔｓｕｉ  Ｎｙｌｏｎ  Ｂｌａｃｋ  ＧＬ、４％ｏｗｆ）を用いていた。得られたタイツについて評価した結果を表１に示す。尚、市販品、黒色のタイツ製品とは、比較例５のナイロン６６仮撚り加工糸が一般的であるので、相対比較の対象は、比較例５である。また、タイツ中に占める巻糸の混率は９０重量％であった。結果を表１に示す。
【００５５】
【表１】
2009215679.tif 000003
【００５６】
表１に示すように、実施例１〜４のポリ乳酸・ナイロン６芯鞘複合糸のタイツは、風合い、環境貢献度、発色性、耐久性いずれにも優れていることが分かる。一方、比較例３のポリ乳酸単独糸のタイツは、風合い、発色性に劣っていた。ポリ乳酸は脂肪族ポリエステルであるため、曲げ剛性が高くソフト性に劣る、酸性染料では染色できないからである。比較例４、５のナイロン６単独糸、ナイロン６６単独糸のタイツは、風合い、発色性、耐久性に優れるが、環境貢献度の面で劣っている。比較例１のポリ乳酸・ポリアミド比率が２０／８０の芯鞘複合糸は、ポリ乳酸の占める割合が低く、環境貢献度が低いものであった。これに対し、比較例２のポリ乳酸・ポリアミド比率が、７０／３０の芯鞘複合糸は、鞘のナイロン６の比率が低く、繊維断面積からみた鞘面積が小さいため、発色性が低いことと、芯鞘剥離や芯成分の破損によるポリ乳酸の露出により光沢が発生し耐久性が低いものであった。
【００５７】
比較例６
鞘部の導入孔がＣ型である紡糸口金を用いて芯成分が一部露出している（図２（ｂ））以外は実施例２と同様に紡糸、仮撚り加工を行い、カバリング弾性糸を製造し、タイツを製造した。
【００５８】
得られたタイツについて、評価したところ、風合い○、環境貢献度○（バイオマスプラスチック度３６％）、発色性×、耐久性×であった。結果を表２に示す。
【００５９】
【表２】
2009215679.tif 000004
【００６０】
実施例５
ポリ乳酸チップ（ＮａｔｕｒｅＷｏｒｋｓ社製  Ｐｏｌｙｌａｃｔｉｄｅ  Ｒｅｓｉｎ  品番６２０１Ｄ、Ｍｗが１４．５万、融点１７５℃）を芯成分とし、ナイロン６チップ（硫酸相対粘度ηｒ：２．６、融点２１５℃）を鞘成分として、それぞれ別々に溶融し、ポリ乳酸／ポリアミドの重量比が５０／５０となるように計量して紡糸口金に導き、ポリ乳酸が芯成分、ナイロン６が鞘成分となるように同心円型に複合した後、２４ヶの丸型の吐出孔を有する紡糸口金から吐出し、一方方向からの冷却風で冷却によって冷却し、繊維用油剤を、０．５重量％塗布する給油を行い、交絡を付与したのち、第１ゴデッドローラー（非加熱ローラー）に引取り、引き続き、第２ゴデッドローラー（加熱ローラー、１７０℃）との間で１．５倍に延伸して、巻き取り速度４０００ｍ／分で巻き取りをおこない、鞘成分が繊維表面を完全に覆っている（図２（ａ））６７デシテックス２４フィラメントのポリ乳酸・ナイロン６芯鞘複合糸条の４．５ｋｇ巻きチーズ状パッケージを得た。
【００６１】
得られたポリ乳酸・ナイロン６芯鞘複合糸条を、仮撚機としてＩＶＦ８０５（石川製作所社製）を用いて、加工速度５００ｍ／分、延伸倍率１．１５倍、ヒーター温度１３０℃、Ｄ／Ｙ比１．７（解撚張力／加撚張力＝１．０４）に設定して仮撚り加工を行い、５６デシテックス２４フィラメントのポリアミド・ナイロン６仮撚加工糸を得た。
【００６２】
得られたポリアミド・ナイロン６仮撚加工糸と綿糸（５６デシテックス）でインターレース加工を行い、複合加工糸とした。尚、ポリアミド・ナイロン６芯鞘複合仮撚加工糸の混率は、６０重量％であった。
【００６３】
得られた複合加工糸を巻糸として、図１に示すカバリング機で、芯糸としては“ライクラ  Ｔ−１７８Ｃ”２０デシテックス（東レ・デュポン社製、ウレタン弾性糸）を用いて、ドラフト倍率２．９倍、カバリング撚数５００Ｔ／ｍにてＳ撚、Ｚ撚のカバリング糸を作成した。
【００６４】
カバリング糸を用いて永田精機（株）製のスーパー４編機（針数３６０本）で、Ｓ方向シングルカバリング弾性糸とＺ方向シングルカバリング弾性糸とを交互に編機の給糸口に供給し、パンティー部およびレッグ部編地をカバリング弾性糸のみで編成した。このようにして編成されたタイツを、常法どおり、精練・染色（９８℃×２０分）、柔軟剤付与、足型セット（スチームセット、１１０℃×６０ｓｅｃ）してタイツを仕上げた。染料は、ナイロンと綿が両方染まる反応染料を用いている。また、タイツ中に占める巻糸の混率は９５重量％であった。
【００６５】
得られたタイツについて、評価したところ、風合い○、環境貢献度○（バイオマスプラスチック度２９％）、発色性○、耐久性○であった。結果を表３に示す。
【００６６】
【表３】
2009215679.tif 000005
【００６７】
＜実施例７、実施例８のカバリング糸の製造方法＞
ポリ乳酸チップ（ＮａｔｕｒｅＷｏｒｋｓ社製  Ｐｏｌｙｌａｃｔｉｄｅ  Ｒｅｓｉｎ  品番６２０１Ｄ、Ｍｗが１４．５万、融点１７５℃）を芯成分とし、ナイロン６チップ（硫酸相対粘度ηｒ：２．６、融点２１５℃）を鞘成分として、それぞれ別々に溶融し、ポリ乳酸／ポリアミドの重量比が５０／５０となるように計量して紡糸口金に導き、ポリ乳酸が芯成分、ナイロン６が鞘成分となるように同心円型に複合した後、２４ヶの丸型の吐出孔を有する紡糸口金から吐出し、一方方向からの冷却風で冷却によって冷却し、繊維用油剤を、０．６重量％塗布する給油を行い、交絡を付与したのち、第１ゴデッドローラー（非加熱ローラー）に引取り、引き続き、第２ゴデッドローラー（加熱ローラー、１７０℃）との間で１．５倍に延伸して、巻き取り速度４０００ｍ／分で巻き取りをおこない、鞘成分が繊維表面を完全に覆っている（図２（ａ））１３デシテックス５フィラメントのポリ乳酸・ナイロン６芯鞘複合糸条（カバリング弾性糸巻糸用）の４．５ｋｇ巻きチーズ状パッケージ４個を得た。
【００６８】
得られたポリ乳酸・ナイロン６芯鞘複合糸条を巻糸として、図１に示すカバリング機で、芯糸としては“ライクラ  Ｔ−１７８Ｃ”２０デシテックス（東レ・デュポン社製、ウレタン弾性糸）を用いて、ドラフト倍率２．９倍、カバリング撚数２０００Ｔ／ｍにてＳ撚、Ｚ撚のカバリング糸を作成した。
【００６９】
＜比較例７、比較例８のカバリング糸の製造方法＞
９８％硫酸相対粘度２．７のナイロン６チップを、２６０℃で溶融し、孔径０．１５ｍｍ、２４ヶの丸型の吐出孔を有する紡糸口金から吐出し、一方向からの冷却風によって冷却し、繊維用油剤を、０．６重量％塗布する給油を行い、交絡を付与をしたのち、第１ゴデッドローラー（非加熱ローラー）引取り、引き続き、第２ゴデッドローラー（加熱ローラー、１５０℃）との間で伸度が４５％となるような倍率で延伸して、巻き取り速度４０００ｍ／分で巻き取りをおこない、１３デシテックス５フィラメントのナイロン６繊維糸条（カバリング弾性糸巻糸用）の４．５ｋｇ巻きチーズ状パッケージ４個を得た。
【００７０】
得られたナイロン６繊維糸条を巻糸として、図１に示すカバリング機で、芯糸としては“ライクラ  Ｔ−１７８Ｃ”２０デシテックス（東レ・デュポン社製、ウレタン弾性糸）を用いて、ドラフト倍率２．９倍、カバリング撚数２０００Ｔ／ｍにてＳ撚、Ｚ撚のカバリング糸を作成した。
【００７１】
＜実施例８の交編糸の製造方法＞
ポリ乳酸チップ（ＮａｔｕｒｅＷｏｒｋｓ社製  Ｐｏｌｙｌａｃｔｉｄｅ  Ｒｅｓｉｎ  品番６２０１Ｄ、Ｍｗが１４．５万、融点１７５℃）を芯成分とし、ナイロン６チップ（硫酸相対粘度ηｒ：２．６、酸化チタン０．２％含有、融点２１５℃）を鞘成分として、それぞれ別々に溶融し、ポリ乳酸／ポリアミドの重量比が５０／５０となるように計量して紡糸口金に導き、ポリ乳酸が芯成分、ナイロン６が鞘成分となるように同心円型に複合した後、１２ヶの丸型の吐出孔を有する紡糸口金から吐出し、一方方向からの冷却風で冷却によって冷却し、繊維用油剤を、０．６重量％塗布する給油を行い、交絡を付与したのち、第１ゴデッドローラー（非加熱ローラー）に引取り、引き続き、第２ゴデッドローラー（加熱ローラー、１７０℃）との間で１．５倍に延伸して、巻き取り速度４０００ｍ／分で巻き取りをおこない、鞘成分が繊維表面を完全に覆っている（図２（ａ））１８デシテックス３フィラメントのポリ乳酸・ナイロン６芯鞘複合糸条（交編糸用）の４．５ｋｇ巻きチーズ状パッケージ４個を得た。
【００７２】
＜比較例８の交編糸の製造方法＞
９８％硫酸相対粘度２．６、酸化チタン０．２％含有したナイロン６チップを、２６０℃で溶融し、孔径０．２ｍｍ、１２ヶの丸型の吐出孔を有する紡糸口金から吐出し、一方向からの冷却風によって冷却し、繊維用油剤を、０．６重量％塗布する給油を行い、交絡を付与をしたのち、第１ゴデッドローラー（非加熱ローラー）引取り、引き続き、第２ゴデッドローラー（加熱ローラー、１５０℃）との間で伸度が４５％となるような倍率で延伸して、巻き取り速度４０００ｍ／分で巻き取りをおこない、１８デシテックス３フィラメントのナイロン６繊維糸条（交編糸用）の４．５ｋｇ巻きチーズ状パッケージ４個を得た。  
【００７３】
実施例７、比較例７
上述したカバリング糸を用いて永田精機（株）製のスーパー４編機（針数４００本）で、Ｓ方向シングルカバリング弾性糸とＺ方向シングルカバリング弾性糸とを交互に編機の給糸口に供給し、レッグ部編地をカバリング弾性糸のみで編成した。このようにして編成された丈の長さが膝下程度のストッキングを、常法どおり、精練・染色（９８℃×２０分）、柔軟剤付与、足型セット（スチームセット、１１０℃×６０ｓｅｃ）してストッキングを仕上げた。ただし、酢酸を用いてｐＨを５に調整した上で酸性染料（三井東圧染料社製  Ｍｉｔｓｕｉ  Ｎｙｌｏｎ  Ｂｌａｃｋ  ＧＬ、４％ｏｗｆ）を用いている。また、ストッキング中に占める巻糸の混率は７０重量％であった。
【００７４】
実施例８、比較例８
上述したカバリング糸を用いて永田精機（株）製のスーパー４編機（針数４００本）で、Ｓ方向シングルカバリング弾性糸、上述した交編糸、Ｚ方向シングルカバリング弾性糸、上述した交編糸を順番に編機の給糸口に供給し、レッグ部編地をカバリング弾性糸と交編糸の交互編みで編成した。このようにして編成された丈の長さが膝下程度のストッキングを、常法どおり、精練・染色（９８℃×２０分）、柔軟剤付与、足型セット（スチームセット、１１０℃×６０ｓｅｃ）してストッキングを仕上げた。ただし、酢酸を用いてｐＨを５に調整した上で酸性染料（三井東圧染料社製  Ｍｉｔｓｕｉ  Ｎｙｌｏｎ  Ｂｌａｃｋ  ＧＬ、４％ｏｗｆ）を用いている。また、ストッキング中に占めるカバリング弾性糸の混率は５０重量％（巻糸の混率は７０重量％）であった。
【００７５】
【表４】
2009215679.tif 000006
【００７６】
表４に示すように、実施例７、８のポリ乳酸・ナイロン６芯鞘複合糸のストッキングは、風合い、環境貢献度、発色性、耐久性いずれにも優れていることが分かる。一方、比較例７、８のナイロン６単独糸のストッキングは、風合い、発色性、耐久性に優れるが、環境貢献度の面で劣っている。
【図面の簡単な説明】
【００７７】
【図１】本発明で用いるカバリング加工機の一例を示す説明図である。
【図２】(a)本発明の芯鞘複合断面糸の一例を示す図である。
【００７８】
(b)比較例の一例を示す図である。
【符号の説明】
【００７９】
１：弾性繊維パッケージ
２、４：フィードローラー
３：巻糸が巻き付けられたＨボビン
５：カバリング弾性糸パッケージ
６：弾性繊維糸条
７：巻糸
８：カバリング弾性糸条
【図１】
2009215679.tif 000007
【図２】
2009215679.tif 000008